(57)【特許請求の範囲】
【請求項１】
タイルの裏面に第１接着剤によって補強板を接着し、上記補強板を第２接着剤によって張付対象物に接着して上記タイルを張る方法であり、上記第１接着剤は上記第２接着剤よりも変形追従性に優れており、上記第２接着剤は上記第１接着剤よりも速硬性に優れていることを特徴とするタイル張り工法。
【請求項２】
請求項１に記載のタイル張り工法において、上記張付対象物にタイルを上記第２接着剤によって接着し、上記張付対象物の一部領域では、上記タイルの裏面に上記第１接着剤によって補強板を接着し、上記補強板を上記第２接着剤によって上記張付対象物に接着することを特徴とするタイル張り工法。
【請求項３】
タイルの裏面に第１接着剤によって補強板が接着された強化タイルの上記補強板を第２接着剤によって張付対象物に接着する方法であり、上記第１接着剤は上記第２接着剤よりも変形追従性に優れており、上記第２接着剤は上記第１接着剤よりも速硬性に優れていることを特徴とするタイル張り工法。
【請求項４】
請求項３に記載のタイル張り工法において、上記張付対象物にタイルを上記第２接着剤によって接着し、上記張付対象物の一部領域では、上記強化タイルの上記補強板を第２接着剤によって張付対象物に接着することを特徴とするタイル張り工法。
【請求項５】
請求項２または請求項４に記載のタイル張り工法において、上記張付対象物の一部領域は、他の領域よりも上記張付対象物に変形が発生し易い傾向にある領域であることを特徴とするタイル張り工法。
【請求項６】
請求項１〜請求項５のいずれか１項に記載のタイル張り工法において、上記張付対象物の上面にモルタル層を形成し、上記モルタル層がタイル張り可能な程度に乾いた後にタイル張り作業を行うことを特徴とするタイル張り工法。
【請求項７】
請求項１〜請求項６のいずれか１項に記載のタイル張り工法を、上記張付対象物上に既に張られていたタイルを剥がして補修する箇所に対して行うことを特徴とするタイル張り工法。
【発明の詳細な説明】
【技術分野】
【０００１】
この発明は、床面や壁面などに接着剤を用いてタイルを張るタイル張り工法に関する。
【背景技術】
【０００２】
例えば、ショールームの床のタイルにひび割れが生じ、その張り替えの補修作業を行うとする場合には、営業時間外において、展示物をしっかりと養生し、ひび割れたタイルを剥がし、新たなタイルを接着剤で床面に張り付け、接着剤を硬化させるといったことが必要になるが、接着剤の硬化に長時間を要するため、営業開始前の何時間も前に当日の接着作業を終了しなければならず、１日に張れるタイルの枚数は少なく、何日もかけて補修作業を行うことが必要とされる場合がある。
【０００３】
特許文献１には、床のタイル張り工法ではないが、建築物の壁面に設置された金属サイディングに接着剤を介してタイル等を接着する壁施工方法が開示されている。
【先行技術文献】
【特許文献】
【０００４】
【特許文献１】特開２００６−４５９７２号公報
【発明の概要】
【発明が解決しようとする課題】
【０００５】
上記のように、ショールームなどの店舗で補修作業に何日もかかるというのは工期の上でもコストの面でも問題であるから、タイルのひび割れを防止できるタイル張り工法が求められる。また、補修の必要が生じた場合に限らず、新規のタイル張りの場合にも要する日数を極力少なくできるのがよい。
【０００６】
この発明は、上記の事情に鑑み、タイルにひび割れを生じ難くでき、またタイル張りに要する時間を少なくできるタイル張り工法を提供することを課題とする。
【課題を解決するための手段】
【０００７】
この発明のタイル張り工法は、上記の課題を解決するために、タイルの裏面に第１接着剤によって補強板を接着し、上記補強板を第２接着剤によって張付対象物に接着して上記タイルを張ることを特徴とする。
【０００８】
上記工法であれば、上記タイルは、上記第２接着剤と上記補強板と上記第１接着剤の三層を介して、上記張付対象物上に設けられたものとなり、上記張付対象物に変形が生じたとしても、タイルのひび割れを抑制できるようになる。
【０００９】
上記第１接着剤は上記第２接着剤よりも変形追従性に優れており、上記第２接着剤は上記第１接着剤よりも速硬性に優れていてもよい。これによれば、一つの接着剤において変形追従性と速硬性の両性能を同時に高めることがでなくても、上記第１接着剤と上記第２接着剤とによって上記変形追従性と速硬性を同時に高めることができる。しかも、上記第２接着剤が速硬性に優れていると、タイル張りに要する時間を少なくできる。
【００１０】
上記張付対象物にタイルを上記第２接着剤によって接着し、上記張付対象物の一部領域では、上記タイルの裏面に上記第１接着剤によって補強板を接着し、上記補強板を上記第２接着剤によって上記張付対象物に接着してもよい。これによれば、上記張付対象物の全領域に上記補強板を設ける場合に比べて材料コストを低く抑えることができる。また、軽量なタイルの割合が増えるので、作業効率も向上する。
【００１１】
また、この発明のタイル張り工法は、タイルの裏面に第１接着剤によって補強板が接着された強化タイルの上記補強板を第２接着剤によって張付対象物に接着することを特徴とする。
【００１２】
上記工法であれば、上記タイルは、上記第２接着剤と上記補強板と上記第１接着剤の三層を介して、上記張付対象物上に設けられたものとなり、上記張付対象物に変形が生じたとしても、タイルのひび割れの発生を抑制できるようになる。さらに、上記第１接着剤によって補強板が接着された強化タイルについては、現場でタイル張りを行う段階で上記第１接着剤を硬化させておくことができるので、上記第１接着剤の硬化の待ち時間なしで作業を進めていくことができ、タイル張りに要する時間を少なくできる。
【００１３】
上記第１接着剤は上記第２接着剤よりも変形追従性に優れており、上記第２接着剤は上記第１接着剤よりも速硬性に優れていてもよい。これによれば、上記第２接着剤の速硬性によってタイル張りに要する時間をより少なくできる。
【００１４】
上記張付対象物にタイルを上記第２接着剤によって接着し、上記張付対象物の一部領域では、上記強化タイルの上記補強板を第２接着剤によって張付対象物に接着してもよい。これによれば、上記張付対象物の全領域に上記補強板を設ける場合に比べて材料コストを低く抑えることができる。また、軽量なタイルの割合が増えるので、作業効率も向上する。
【００１５】
上記張付対象物の一部領域は、他の領域よりも上記張付対象物に変形が発生し易い傾向にある領域であってもよい。
【００１６】
上記張付対象物の上面にモルタル層を形成し、上記モルタル層がタイル張り可能程度に乾いた後にタイル張り作業を行うようにしてもよい。
【００１７】
上記タイル張り工法を張付対象物上に既に張られていたタイルを剥がして補修する箇所に対して行うようにしてもよい。
【発明の効果】
【００１８】
本発明であれば、タイルのひび割れを生じ難くできる。また、タイル張りに要する時間を少なくできる。また、材料コストの低減が図れるという効果を奏する。
【図面の簡単な説明】
【００１９】
【図１】本発明の一実施形態に係るタイル張り工法で施工される張付対象物である床および当該床に張られる強化タイルを示した断面図である。
【図２】同図（Ａ），（Ｂ）は鋼製プレートとタイル片との間に補強板を接着剤で接着した試験体を示した正面図と側面図である。
【図３】各種接着剤を用いた試験体のタイル割れ発生時の最大荷重と接着剤の材齢との関係を示したグラフである。
【図４】本発明の他の実施形態に係るタイル張り工法を示した断面図である。
【発明を実施するための形態】
【００２０】
以下、この発明の実施の形態を添付図面に基づいて説明する。
図１に示しているように、この実施形態では、張付対象物である床コンクリート２上に、当該床コンクリート２の表面を均すモルタル層３が形成される。そして、上記モルタル層３がタイル張り可能に硬化した後に、強化タイル１が張られる。
【００２１】
上記強化タイル１は、タイル１１の裏面に第１接着剤１２によって補強板１３が接着されたものである。上記タイル１１は例えば６００×６００ｍｍの大きさのものを用いることができる。上記補強板１３は、例えば０．５ｍｍ厚のステンレス製板で上記タイル１１よりも幾分小さい四角形状のものを用いている。もちろん、ステンレス製に限らず、他の金属板を用いてもよいし、金属以外の材料からなる板を用いてもよい。
【００２２】
上記強化タイル１のタイル張りは、その補強板１３を第２接着剤４によって上記モルタル層３上に接着することにより行われる。
【００２３】
図２は２枚の鋼製プレート６を跨いでタイル片（２００ｍｍ×６０ｍｍ）１１ａを両面から接着剤Ａで接着して作製した試験体を示している。上記タイル片１１ａは実際に使用するタイル１１からタイルカッターにて切り出したものである。図２の試験体では上記鋼製プレート６と上記タイル片１１ａとの間に上記補強板１３を接着剤Ａで接着しているが、上記補強板１３を介在させていない試験体も用意した。図示しない試験装置の引き移動部に、上記鋼製プレート６の各々を、その端部の孔に取り付けた治具よって連結し、載荷速度０．５ｍｍ／ｍｉｎの単調載荷を行った。この試験中の上記鋼製プレート６の相対変位量を測定するために、４台のパイ型変位計ＤＴ１，ＤＴ２，ＤＴ３，ＤＴ４を、プレート境界を跨ぐように表裏両面に設置した。
【００２４】
試験結果を表１に示す。なお、商品名イナメントＥ７３については、上記補強板１３の有無、２０時間未満の材齢も試験パラメータとしている。上記補強板１３の大きさは上記タイル片１１ａと同じである。
【表１】
0006017393.tif 000002
【００２５】
また、上記試験体の破壊時の最大荷重Ｐｍａｘ（ｋＮ）と接着剤の材齢（時間ｈ）との関係を図３に示す。図３において、「［エホ゜キシ樹脂系接着剤］商品名イナメントE73／補強PL無し」は黒丸点線で表され、「［エホ゜キシ樹脂系接着剤］商品名イナメントE73／補強PLあり」は白丸一点鎖線で表される。また、「［エホ゜キシ樹脂系接着剤］商品名EK360」は黒四角点線で表され、「［弾力性接着剤］商品名EMS20」は白四角実線で表されている。
【００２６】
上記試験結果から、上記補強板１３がタイル片１１ａに接着されたもの（強化タイル１）は、上記補強板１３が無いものに比べて最大荷重Ｐｍａｘが高くなっている。このような試験結果から分かるように、図１の実施形態の工法であれば、上記モルタル層３上に存在する上記第２接着剤４と上記補強板１３と上記第１接着剤１２の三層を介して上記タイル１１が配置される試験体と同様の構造が得られるので、上記床コンクリート２（モルタル層３）に変形が生じたとしても、上記タイル１１のひび割れを抑制できるようになる。なお、上記第１接着剤１２および第２接着剤４として、［エホ゜キシ樹脂系接着剤］商品名イナメントE73を用いた場合に限らず、他の接着剤を用いても上記タイル１１のひび割れを抑制できると考えられる。また、上記試験結果から、弾力性接着剤においては、タイル割れが発生したときの変位量が大きいことが分かる。
【００２７】
また、上記試験結果から、弾力性接着剤の強度発現速度が他の接着剤と比べて遅いことが分かる。したがって、上記第１接着剤１２および第２接着剤４として、弾力性接着剤を用いた場合、上記タイル１１のひび割れを抑制できる能力は高まる一方で、特に補修において求められる速硬性では不十分になると考えられる。
【００２８】
上記第１接着剤１２として上記第２接着剤４よりも変形追従性に優れたもの（例えば、「［弾力性接着剤］商品名EMS20」）を用い、上記第２接着剤４として上記第１接着剤１２よりも速硬性に優れたもの（例えば、「［エホ゜キシ樹脂系接着剤］商品名イナメントE73」）を用いれば、一つの接着剤において変形追従性と速硬性の両性能を同時に高めることができなくても、上記第１接着剤１２と上記第２接着剤４とによって上記変形追従性と速硬性を同時に高めることができる。また、上記第１接着剤１２によって補強板１３が接着された強化タイル１については、現場でタイル張り作業を行う段階で上記第１接着剤１２を硬化させておくことができるので、上記第１接着剤１２の硬化の待ち時間なしで作業を進めていくことができ、現場においてはタイル張りに要する時間を少なくできる。
【００２９】
上記床コンクリート２に限らず、張付対象物となる建物の躯体には、変形が発生しやすい箇所と発生し難い箇所とがある。例えば、入隅などの角部は変形を生じやすい傾向にある。ここで、変形が発生し難い箇所を第１領域とし、この第１領域よりも変形が発生し易い傾向にある箇所を第２領域とすると、上記第１領域では、上記補強板１３が接着されていない一般のタイルを上記第２接着剤４によって接着し、上記第１領域よりも歪が発生し易い傾向にある上記第２領域では、上記強化タイル１を用い、その補強板１３を上記第２接着剤４によって接着するようにしてもよい。これによれば、張付対象物の全領域に上記補強板１３を設ける場合に比べて材料コストを低く抑えることができる。
【００３０】
このようなタイル張り工法を張付対象物上に既に張られていたタイルを剥がして補修する箇所（ひび割れ箇所等）に対して行うようにしてもよい。
【００３１】
また、上記実施形態では、上記床コンクリート２上に上記モルタル層３を設け、このモルタル層３上にタイル張りを行ったが、張付対象物の表面に不陸が無いような場合には、当該張付対象物の表面に上記強化タイル１またはタイルを張るようにしてもよい。また、張付対象物は床に限らず、柱や壁であってもよい。
【００３２】
また、上記実施形態では、上記強化タイル１を用いたが、施工現場において、一般のタイルに第１接着剤１２を用いて補強板１３を張り付け、この補強板１３を張付対象物に第２接着剤４を用いて張り付けるようにしてもよい。
【００３３】
また、使用する接着剤として上記変形追従性に優れるものを用いることとする場合において、例えば、６００×６００ｍｍの大きさのタイル１１を用い、上記張付対象物の亀裂の大きさを３ｍｍと想定するならば、上記変形追従性に優れる接着材としては、例えば引弾性能が０．５％以上であるものが好ましい。また、タイルの上に重量物（自動車等）が乗ることがある場合或いは地震による躯体の曲げ変形を考慮する場合、タイルに対する面外方向の変形追従性が例えば引っ張り弾性能として１０％以上が望める接着剤を用いるのが好ましい。
【００３４】
また、使用する接着剤として上記速硬性に優れるものを用いることとする場合において、補修で用いる接着剤の速硬性を、新規のタイル張りで用いる接着剤の速硬性よりも高くし、例えば気温が２０℃の環境下で８時間以内に所定の硬度になるものを用いるのが望ましい。
【００３５】
また、図４に示すように、波板加工された補強板１３Ａを用いてもよい。波板はその波が形成される方向（凹凸が繰り返される方向）と交差する方向に加わる曲げ応力に対する剛性が高いので、張付対象物（床コンクリート２）に曲げ応力による引っ張り力が作用する方向（図の白矢印参照）に交差する方向に、上記波が形成される方向を合せて当該補強板１３Ａを配置するのがよい。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３７】
１      強化タイル
１１    タイル
１２    第１接着剤
１３    補強板
２      床コンクリート
３      モルタル層
４      第２接着剤
【図１】
0006017393.tif 000003
【図２】
0006017393.tif 000004
【図３】
0006017393.tif 000005
【図４】
0006017393.tif 000006